식료품, 비식료품 적용 및 다른 적용, 예컨대 프로파일 압출을 위한 선명도, 양호한 색상을 갖는 용기의 제조 및 높은 용융 강도 폴리에스테르를 필요로 하는 블로운 필름의 제조를 위한 압출 블로우 성형에 적합한 코폴리에스테르 수지 조성물 및 수지 조성물의 제조 방법을 제공한다.
주어진 문장을 읽고 간략하게 요약해주세요.

문장: 
[ 발명의 명칭 ]
폴리에스테르 수지 조성물 및 이의 제조 방법 POLYESTER RESIN COMPOSITION AND PROCESS FOR MANUFACTURING THE SAME
[ 기술분야 ]
본 발명은 식료품, 비식료품 적용 및 다른 적용, 예컨대 프로파일 압출을 위한 선명도, 양호한 색상을 갖는 용기의 제조, 및 높은 용융 강도 폴리에스테르를 필요로 하는 블로운 필름의 제조를 위한 압출 블로우 성형에 적합한 코폴리에스테르 수지 조성물 및 수지 조성물의 제조 방법에 관한 것이다. 
[ 배경기술 ]
압출 블로우 성형 (EBM) 은 플라스틱 물질로부터 중공품/병/용기를 제조하는데 이용되는 익히 공지된 제조 공정이다.     EBM 공정에서, 중합체를 용융하고 중공 튜브 (패리슨) 로 압출한 다음 이어서 다양한 크기 및 형체의 용기로 블로우 성형한다.     기계 및 설계뿐 아니라 공정의 기술은 꽤 진행되고 발달되었다.EBM 적용에 현재 사용되는 중합체는 폴리에틸렌, 폴리프로필렌, SBC, 및 PETG 를 포함한다.     전형적인 EBM 적용에서 가공되고자 하는 중합체의 경우, 필요한 용융 강도를 가져야 한다.     게다가, 중합체는 또한 임의로 설계된 용기를 제조하기 위해 양호한 신축성을 지녀야 한다.     포장 적용의 병 / 용기의 경우, 색상 및 선명도 (투명도) 가 또한 중요한 특징이다. PET 폴리에스테르에는 식료품 등급 및 비식료품 등급 품목을 위한 병 및 용기도 포함하는 매우 다양한 포장 물질의 설계 및 개발에 필요한 바람직한 특성이 많다.     예를 들어, PET 폴리에스테르는 중량이 가볍고, 깨지지 않으며 투명하고, 재생이 가능하며, 또한 높은 가스 차단성을 지녔다.     게다가, PET 는 많은 관리 기관에 의해 식품 등급 품목의 포장용으로 전 세계적으로 널리 승인되었다.     이러한 모든 이유 때문에, EBM 적용에 적합한 PET 폴리에스테르를 위한 시장 잠재력이 많다.     포장 적용에 있어, 색상 및 선명도 (즉, 투명도) 는 또한 원하는 가장 중요한 특징이다.그러나, 이런 PET 폴리에스테르는 상기 언급된 다른 중합체와는 달리, 낮은 용융-강도 때문에 EBM 적용에 사용될 수 없다.     필요한 용융된 중합체 흐름, 압출 공정에서의 중공 튜브, 즉 패리슨을 얻고, 후속적으로 중합체가 여전히 용융된 상태에 있는 패리슨을 송풍시키기 위해, 높은 용융 강도가 요구된다.     용융 강도 이외에, 양호한 신축성은 임의로 설계된 병 또는 용기를 제조하기 위한 중합체의 다른 중요한 특성이다.     병 및 용기 제조를 위해 PET 폴리에스테르를 압출 블로우 성형에 적용시키는 것에 관한 한, 심각한 결점이 있다.     불량한 용융 강도 때문에, 통상적인 PET 폴리에스테르는 압출 블로우 성형에 적합하지 않다.     EBM 적용에 적합하게 하기 위해서, PET 폴리에스테르를 개질함으로써 상기 결점을 극복하려는 시도가 있었다.     또한 병의 색상 및 선명도는 포장 용도에서 필요한 중요한 특징이다.     하기 특허/출원에는 EBM 적용에 대한 PET 의 적합성을 주장하는 폴리에스테르 수지 조성물의 여러 제조 방법이 개시되어 있다. US 특허 제 4219527 호에는 개질된 폴리에틸렌 테레프탈레이트 중합체를 블로우 성형하기 위한 공정이 개시되어 있다.     US 특허 제 4219527 호에는 특히 PET 중합체를 개질하기 위한 사슬 연장제의 사용에 대해 언급되어 있지 않다.     게다가, 개질된 PET 중합체의 선명도, 색상 및 아세트알데히드 함량에 관해서도 언급되어 있지 않다.US 특허 출원 제 20080093777 호에는 저속 결정화된 폴리에스테르 공중합체를 이용하는 EBM 의 압출 공정 동안 사슬 연장제를 사용하는 압출가능한 PET 배합물이 개시되어 있다.     또한, 압출기에서의 체류 시간이 중합체 분해 없이 균일한 혼합을 보장하는데 매우 짧기 때문에 적절한 균일한 용융 품질을 확보하기에 불가능하다.     모든 EBM 기계에 배합 장비가 필요할 수밖에 없다. 다른 US 특허 제 5523135 호는 불포화산 및 비닐 공단량체의 글리시딜 에스테르 및 스티렌 공중합체의 기계적 배합에 기초한다.     이는 또한 색상 및 선명도에 심각하게 영향을 줄뿐 아니라 불균일한 중합체 품질 및 불균일한 용융 강도를 생성하는 복잡한 배합 공정이다.     게다가, US5523135 에 교시된 바와 같은 공정은 추가 장비를 필요로 한다.     US 5,523,135 에는 높은 분자량을 갖는 예비중합된 PET 가 배합 또는 화합 단계에 이용되는 PET 의 제조 공정이 개시되어 있다.     당업자는 사슬 연장제와 즉시 반응할 것으로 예상하는 고농도의 반응성 카르복실산기 때문에, 프탈산 및 에틸렌 글리콜을 함유하는 반응 혼합물에 사슬 연장제를 첨가하는 것을 고려하지 않는다.     그런 이유로, US 5,523,135 의 교시에는 용융 배합 또는 화합 단계에서만 사슬 연장제를 사용하는 PET 제조로 제한한다.     PET 의 중합전 사슬 연장제를 반응시키는 것이 EBM 공정에 적합한 PET 를 제조하는 적합한 방식이라는 표시가 없다.US 특허 제 5523382 호에는 폴리에스테르의 특성을 개질하기 위해 1,4-시클로헥산디메탄올을 이용하는, 향상된 레올로지 품질을 갖는 물품으로 압출 블로우 성형되도록 맞춰진 폴리에스테르의 제조 공정이 개시되어 있다.US 특허 제 6984694 호는 미가공된, 재생된 및 재가공된 축합 중합체의 특성을 개선하기 위한 사슬 연장제의 사용이 설명되어 있다.     상기 공정은 주로 사슬 연장제와 다양한 중합체를 화합시킴으로써 사용하는 것이 기술되어 있다.상기 개시된 종래 특허는 사슬 연장제를 중합체와 함께 화합시킴으로써 사슬 연장제를 사용한다.     EBM 등급 폴리에스테르의 제조에 관한 한, 화합을 통한 첨가제의 통상적인 혼성 방법에는 여러 결점이 있다.     예를 들어, 화합에 의한 중합체 중의 사슬 연장제의 혼성은 중합체 용융물에서의 겔 입자 형성의 전개를 종종 야기한다.     게다가, 중합체의 색상 및 선명도는 악화되고, 게다가, 중합체의 충격 강도 및 열 안정성도 심각하게 영향을 받는다.     중합체의 반응성 압출을 통한 사슬 연장을 수행하는데 추가 공정 단계 및 추가 장비가 필요하다.     많은 경우, 소량의 사슬 연장제가 용융 강도를 증가시키는데 충분하지만, 소량의 반응성 첨가제계의 직접 투입하는 것이 실제로 매우 어렵고, 반응성 압출에 사용되기 전에 사슬 연장제의 마스터배치가 제조되어야 한다.     현 발명은 추가 비용 및 공정 단계 모두를 극복한다.따라서, 높은 선명도, 더 나은 색상 및 광택, 개선된 인장성 및 필요한 충격 강도를 지닌 용융 강도가 높은 무겔성 PET 폴리에스테르 조성물에 대한 필요성이 존재한다.     또한 동시에 그러한 코폴리에스테르는 재생도 가능해야하고, 배합/화합과 같은 임의의 추가 공정의 필요 없이 현존하는 EBM 기계에 의해 직접 사용될 수 있는 것이 바람직하다.
[ 발명의 개요 ]

[ 발명을 실시하기 위한 구체적인 내용 ]
발명의 목적:압출 블로우 성형에 적합한 높은 용융 강도를 갖는 코폴리에스테르 수지를 제공하는 것이 본 발명의 목적이다.무겔성인 압출-블로우 성형용 폴리에스테르를 제공하는 것이 본 발명의 다른 목적이다.     양호한 선명도, 즉 저혼탁, 높은 광택, 양호한 색상, 어떤 황색이든 띄지 않으면서 향상된 신축성을 갖는 압출-블로우 성형용 폴리에스테르를 제공하는 것이 본 발명의 또 다른 목적이다.아세트알데히드 함량이 낮은 압출-블로우 성형용 폴리에스테르를 제공하는 것이 본 발명의 또 다른 목적이다.압출-블로우 성형용 폴리에스테르로부터 형성되는 조형품을 제공하는 것이 본 발명의 추가 목적이다.압출-블로우 성형용 폴리에스테르의 제조 방법을 제공하는 것이 본 발명의 추가 목적이다. 재생된 PET 공급원료를 이용하는 압출-블로우 성형용 폴리에스테르의 제조 공정을 제공하는 것이 본 발명의 추가 목적이다.바이오계 (biobased) 에틸렌 글리콜을 사용하는 압출 블로우 성형용 폴리에스테르를 제공하는 것이 본 발명의 추가의 목적이다. 임의의 첨가제와의 임의의 추가 배합/화합 공정 없이 압출 블로우 성형과 같은 적용을 위해 직접 사용될 수 있는 폴리에스테르의 제조 공정을 제공하는 것이 본 발명의 추가 목적이다.식료품 및 비식료품 용도에 유용한 압출-블로우 성형용 폴리에스테르를 제공하는 것이 본 발명의 다른 목적이다.발명의 요약:본 발명의 하나의 양상에 있어서, 하기 단계를 포함하는, 압출-블로우-성형용 코폴리에스테르 수지 조성물의 제조 방법을 제공한다:a.	'디올-디카르복실산' 쌍, '디올-디카르복실 에스테르' 쌍 및 디올-재생된 PET 쌍으로 이루어진 쌍의 군으로부터 선택되는 폴리에스테르-형성 물질의 1 종 이상의 쌍을, 공단량체, 및 충격 개질제, 산화방지제, 촉매, 아세트알데히드 억제제 및 칼라 토너로 이루어진 군으로부터 선택되는 1 종 이상의 첨가제와 함께, 반응기에 충전하여 반응 혼합물을 수득하는 단계; b.	반응 혼합물을 에스테르화, 에스테르-교환 반응 및 글리콜화로 이루어진 군으로부터 선택되는 방법 단계에 적용시켜 예비중합체를 수득하는 단계; c.	반응 혼합물의 고유 점도가 003c# 0.20, 바람직하게는 003c# 0.10 인 경우, 사슬 연장제를 약 0.05 중량% 내지 약 2.0 중량%, 바람직하게는 약 0.05 중량% 내지 약 0.8 중량%, 더욱 바람직하게는 0.05 중량% 내지 0.40 중량% 의 비율로 단계 (b) 동안의 반응 혼합물에 하나 이상의 분량 또는 연속 방식에 의해 제어된 주입률로 충전시키는 단계;d.	예비중합체를 약 270℃ 내지 약 305℃ 범위의 온도에서 10 mb 미만, 바람직하게는 2 mb 미만, 더욱 바람직하게는 1 mb 미만의 압력 하에 중축합시켜 0.40 내지 0.80 범위의 I.V 의 비결정질 칩을 수득하는 단계;e.	비결정질 칩을 약 110℃ - 170℃ 범위의 온도에서 결정화하여 30 % 초과의 결정도를 갖는 칩을 수득하는 단계; 및f.	약 0.70 내지 약 2.0, 바람직하게는 약 0.90 내지 약 1.50, 더욱 바람직하게는 약 0.90 내지 약 1.40 의 필요한 I.V 가 달성될 때까지, 결정화된 칩을 고체상태 중합기에서 약 190℃ 내지 약 225℃ 범위의 온도에서 가공하여 EBM 등급 코폴리에스테르 수지 조성물을 수득하는 단계."예비중합체" 는 고유 점도가 003c# 0.20 이기만 하면 반응에서 형성된 폴리에스테르를 의미한다.전형적으로, 디올은 모노에틸렌 글리콜, 디에틸렌 글리콜, 트리에틸렌 글리콜, 부탄디올, 프로판디올, 및 4000 g/mol 이하의 중량 평균 분자량을 갖는 폴리에틸렌 글리콜로 이루어진 군으로부터 선택되는 1 종 이상이고, 상기 혼합물에서의 폴리에틸렌 글리콜의 비율은 전체 혼합물의 질량에 대해 5 % 이하이다.     모노에틸렌 글리콜이 특히 바람직하다.전형적으로, '디올-디카르복실산' 쌍은 폴리에스테르-형성 물질로서 사용된다.전형적으로, 디카르복실산은 정제된 테레프탈산, 이소프탈산, 아디프산 및 세바스산으로 이루어진 군으로부터 선택되는 1 종 이상이다.바람직하게는, 디카르복실산은 정제된 테레프탈산이다.구현예들 중 하나에 따르면, '디올-디카르복실산' 쌍은 폴리에스테르-형성 물질로서 사용되고, 에스테르화 단계 b) 는 약 200 내지 300℃, 바람직하게는 220 내지 280℃ 및 매우 바람직하게는 240 내지 약 280℃ 범위의 온도에서 약 4.5 bar 이하의 압력 하에 약 1 내지 10 시간, 바람직하게는 1.5 내지 6 시간 및 매우 바람직하게는 2.0 내지 2.5 시간의 기간 동안 수행된다. 전형적으로, 디올-디카르복실산 쌍에서 디올 및 디카르복실산의 몰비는 약 1.04 내지 약 1.45 범위에 있다. 본 발명의 다른 구현예에 따르면, '디올-디카르복실 에스테르' 쌍은 폴리에스테르-형성 물질로서 사용되고 디카르복실 에스테르는 디메틸 테레프탈레이트이다.전형적으로, '디올-디카르복실 에스테르' 쌍에서 디올 및 디메틸 테레프탈레이트의 몰비는 약 2 내지 약 2.25 범위에 있다.전형적으로, 디카르복실 에스테르는 디메틸 테레프탈레이트이고 에스테르-교환 반응은 약 140℃ 내지 약 270℃ 범위의 온도에서 약 200 mbar 내지 약 1200 mbar, 바람직하게는 약 500 mbar 내지 약 1100 mbar 의 절대 압력 하에 약 30 분 내지 3 시간의 기간 동안 수행된다. 전형적으로, 공단량체는 이소프탈산, 네오펜틸 글리콜, 펜타에리트리톨, 글리세롤, 아디프산, 2,6 나프탈렌 디카르복실레이트 (NDC), 2,6-나프탈렌 디카르복실산 (NDA), 디메틸 이소프탈레이트 펜타에리트리톨 및 글리세롤로 이루어진 군으로부터 선택되는 1 종 이상이다.전형적으로, '디올-디카르복실 에스테르' 쌍은 폴리에스테르-형성 물질로서 사용되고 공단량체는 디메틸 이소프탈레이트이다.전형적으로, 반응 혼합물의 질량에 대한 공단량체의 비율은 약 4 내지 약 20 %, 바람직하게는 약 6 내지 15 % 범위, 더욱 바람직하게는 약 8 내지 12 % 범위에 있다.본 발명의 또 다른 구현예에 따르면, '디올-재생된 PET' 쌍은 폴리에스테르-형성 물질로서 사용되고 글리콜화 단계는 약 190 내지 약 260℃ 범위의 온도에서 약 3.5 bar 이하의 압력 하에 약 30 - 120 분, 바람직하게는 40 내지 60 분의 기간 동안 수행되어 예비중합체를 산출한다. 전형적으로, 촉매는 중축합 촉매 및 에스테르-교환 촉매로 이루어진 군으로부터 선택된다.전형적으로, 촉매는 안티몬 화합물, 게르마늄 화합물, 티탄 화합물, 주석 화합물 및 알루미늄 화합물로 이루어진 군으로부터 선택되는 1 종 이상의 중축합 촉매이다. 전형적으로, 촉매는 아연 아세테이트 및 망간 아세테이트로 이루어진 군으로부터 선택되는 1 종 이상의 에스테르-교환 촉매이다.전형적으로, 칼라 토너는 코발트 아세테이트 및 중합체 가용성 염료로 이루어진 군으로부터 선택되는 1 종 이상이다.전형적으로, 사슬 연장제는 평균 2 개 이상의 에폭시기 / 중합체 사슬을 함유하는 1 종 이상의 공중합체이고, 사슬 연장제의 수평균 분자량 Mn 은 1000 내지 10000 Dalton 범위에 있다.전형적으로, 사슬 연장제는 150 내지 700 범위의 에폭시 당량을 갖는 1 종 이상의 공중합체이다. 전형적으로, 사슬 연장제는 사슬 연장제, 및 분말 PET 및 분말 코-PET 로 이루어진 군으로부터 선택되는 담체를 포함하는 예비-혼합물 (pre-mix) 형태로 충전된다. 전형적으로, 안정제는 카르복시 에틸 디메틸 포스페이트 및 인산으로 이루어진 군으로부터 선택되는 1 종 이상의 지방족 포스페이트이다. 전형적으로, 코폴리에스테르 수지의 등급은 반응 혼합물에 첨가되는 사슬 연장제의 비율을 변화시킴으로써 조정된다.전형적으로, 폴리에스테르 수지의 아세트알데히드 (AA) 함량은 단계 e) 의 종료시 10 ppm 미만, 바람직하게는 5 ppm 미만, 매우 바람직하게는 3 미만 및 특히 바람직하게는 1 ppm 미만이다.사슬 연장제를 본 발명에 따른 단계 a 및/또는 b 에 첨가함으로써, 사슬 연장제가 없는 공정과 비교했을 때보다 특정한 분자량을 달성하기 위한, 반응 시간이 더 짧아진다는 것이 본 발명의 장점이다.     반응 시간이 짧을수록, 수득되는 생성물이 열응력에 덜 적용되어 아세트알데히드가 더 적게 수득된다.전형적으로, 비결정질 칩은 텀블 건조기, 로터리 결정화기 및 높은 rpm 교반형 반응기 (연동) 으로 이루어진 군으로부터 선택되는 장비에서 결정화된다.전형적으로, 방법 단계 (f) 는 배치식 반응기 및 연속식 반응기로 이루어진 군으로부터 선택되는 반응에서 수행된다.전형적으로, 재생된 PET 는 소비 후 재생된 PET 및 공업 후 재생된 PET 로 이루어진 군으로부터 선택되는 1 종 이상이다. 본 발명의 구현예들 중 하나에 따르면, 사슬 연장제의 비율이 반응 혼합물의 질량에 대해 약 0.05 중량% 내지 약 2.0 중량%, 바람직하게는 약 0.05 중량% 내지 약 0.8 중량%, 더욱 바람직하게는 0.05 중량% 내지 0.4 중량% 이고, 수득되는 EBM-등급 코폴리에스테르 수지 조성물이 약 0.80 내지 약 1.40 범위의 고유 점도를 갖고 무겔성이면서 투명한, 코폴리에스테르 수지 조성물의 제조 방법을 제공한다.본 발명의 다른 양상에 따르면, 반응 혼합물의 고유 점도가 003c# 0.20, 바람직하게는 003c# 0.10 인 경우, 하나 이상의 분량 또는 연속 방식에 의해 제어된 주입률로 중합 전 첨가되는 사슬 연장제를 수지의 질량에 대해 약 0.05 % 내지 약 2.0 % 의 비율로 포함하는, 약 0.70 내지 약 2.0 범위의 고유 점도를 갖는 압출-블로우-성형용 코폴리에스테르 수지 조성물이 있다. 사슬 연장제는 둘 이상의 분량, 바람직하게는 셋 이상의 분량, 매우 바람직하게는 넷 이상의 분량, 및 특히 연속 방식에 의해, 제어된 주입율로 첨가될 수 있다.분량은 동일 또는 상이한 크기, 바람직하게는 동일한 크기일 수 있다.전형적으로, 260℃ 내지 275℃ 의 온도에서의 코폴리에스테르의 용융 강도는 약 0.05 N 내지 0.5 N, 바람직하게는 0.08 N 내지 0.25 N 범위에 있고, 인취기 속도는 약 20 m/분 내지 180 m/분, 바람직하게는 약 60 m/분 내지 160 m/분의 범위에 있다. 전형적으로, 압출-블로우-성형용 코폴리에스테르 수지 조성물은 헌터 (Hunter) L*a*b* 색 공간에 의해 분류된 바와 같이 L* 투과 값이 003e# 92.0 % 이고, a* 색 값이 -1.0±0.5 이고 b* 색 값이 0.3±0.5 인 것을 특징으로 한다.본 발명의 다른 양상에 따르면, 본 발명의 코폴리에스테르 수지 조성물로부터 형성된 일체형 중공 핸들을 임의로 갖는 압출-블로우-성형된 조형품을 제공한다.전형적으로, 조형품은 패리슨, 용기, 필름 및 튜브로 이루어진 군으로부터 선택되는 1 종 이상의 물품이다.전형적으로, 조형품의 부피는 식료품 및 비식료품 적용의 경우 약 20 ㎖ 내지 약 25 ℓ 범위에 있다.본 발명의 구현예들 중 하나에 따르면, 코폴리에스테르 수지 조성물로부터 형성된 압출-블로우-성형된 조형품은 투명하다.도면의 간단한 설명:이제 본 발명은 수반하는 도면을 참고로 기술될 것이다.도 1: EBM 등급 PET (샘플 번호 11, 12, 13, 35 및 37), ISBM 등급 PET (PET CB602) 및 EBM 등급 PP (R520Y) 에 대한 인취기 힘 (N) 대 인취기 속도 (m/분) 를 나타내는 그래프.도 2: EBM 등급 PET (샘플 번호 11, 12 및 13) 및 EBM 등급 PP (T300) 에 대한 전단율 (1/s) 의 변화에 따른 전단 점도 (Pa.s) 의 변화를 나타내는 그래프.도 3: 화합을 이용하는 종래 공정의 흐름도 삽화. 도 4: 디올-디카르복실산 경로를 이용하는 본 발명에 따른 공정의 흐름도 삽화.도 5: 디올-디카르복실 에스테르 경로를 이용하는 본 발명에 따른 공정의 흐름도 삽화. 도 6: 출발 물질로서 재생된 PET 공급원료를 이용하는 본 발명에 따른 공정의 흐름도 삽화.상세한 설명: EBM 등급 폴리에스테르의 공지된 제조 방법은, 사슬 연장제가 폴리에스테르의 고유 점도가 0.55 초과인 경우 고체상태 중합 후에만 폴리에스테르에 도입되는, 폴리에스테르와 함께 여러 첨가제의 혼성을 위한 화합 접근법을 이용한다.     공지된 공정은 도 3 의 흐름도에 의해 묘사된다.     그러나, 공지된 공정은 심각한 결점, 즉 생성되는 폴리에스테르 중의 겔 입자의 형성을 겪는다.     이는 결국 최종 생성물의 색상 및 선명도에도 악영향을 준다.본 발명에서, 사슬 연장제가 코폴리에스테르 수지 자체의 형성 동안 혼성되는 압출 블로우 성형용 코폴리에스테르 수지의 제조 공정이 제공된다.     화합 공정과 달리 본 발명의 공정에서, 사슬 연장제는 반응 혼합물의 점도가 매우 낮은 경우, 특히 0.2 미만, 바람직하게는 0.1 미만인 경우, 반응 혼합물에서 단량체 형성 0026# 올리고머 또는 예비중합체 형성 동안 도입된다.본 발명의 제 1 양상에 따르면, 하기 단계를 포함하는, 압출-블로우-성형용 코폴리에스테르 수지 조성물의 제조 공정이 제공된다:a.	'디올-디카르복실산' 쌍, '디올-디카르복실 에스테르' 쌍 및 디올-재생된 PET 쌍으로 이루어진 쌍의 군으로부터 선택되는 폴리에스테르-형성 물질의 1 종 이상의 쌍을, 공단량체, 및 충격 개질제, 산화방지제, 촉매, 아세트알데히드 억제제 및 칼라 토너로 이루어진 군으로부터 선택되는 1 종 이상의 첨가제와 함께, 반응기에 충전하여 반응 혼합물을 수득하는 단계; b.	반응 혼합물을 에스테르화, 에스테르-교환 반응 및 글리콜화로 이루어진 군으로부터 선택되는 방법 단계에 적용시켜 예비중합체를 수득하는 단계; c.	반응 혼합물의 고유 점도가 003c# 0.20, 바람직하게는 003c# 0.10 인 경우 사슬 연장제를 약 0.05 중량% 내지 약 2.0 중량%, 바람직하게는 약 0.05 중량% 내지 약 0.8 중량%, 더욱 바람직하게는 약 0.05 중량% 내지 0.4 중량% 의 비율로 단계 (b) 동안의 반응 혼합물에 하나 이상의 분량 또는 연속 방식에 의해 제어된 주입률로 충전시키는 단계;d.	예비중합체를 약 270℃ 내지 약 305℃ 범위의 온도에서 10 mb 미만, 바람직하게는 2 mb 미만, 더욱 바람직하게는 1 mb 미만의 압력 하에 중축합시켜 0.40 내지 0.80 범위의 I.V 의 비결정질 칩을 수득하는 단계;e.	비결정질 칩을 약 110℃ - 170℃ 범위의 온도에서 결정화하여 30 % 초과의 결정도를 갖는 칩을 수득하는 단계; 및f.	약 0.70 내지 약 2.0, 바람직하게는 약 0.90 내지 약 1.50, 더욱 바람직하게는 약 0.90 내지 약 1.40 의 필요한 I.V 가 달성될 때까지, 결정화된 칩을 고체상태 중합기에서 약 190℃ 내지 약 225℃ 범위의 온도에서 가공하여 EBM 등급 코폴리에스테르 수지 조성물을 수득하는 단계.종래에 공지된 바와 같이, PET 중합체가 3 개의 상이한 경로에 의해 제조된다: - '디올-디카르복실산' 쌍을 폴리에스테르-형성 물질로서 사용하는 경로;  - '디올-디카르복실 에스테르' 쌍을 폴리에스테르-형성 물질로서 사용하는 경로 및- 디올-PET 쌍을 폴리에스테르 형성 물질로서 사용하는 경로;디올-디카르복실산 경로가 이용되는 경우, 반응 혼합물을 에스테르화시킨다.     한편, '디올-디카르복실 에스테르' 경로의 경우, 반응 혼합물을 에스테르-교환 반응시킨다.     PET 가 재생된 PET 로부터 이용되는 경우, 우선 글리콜화된 다음 추가로 가공된다.디올-디카르복실산 경로:본 발명의 공정에 사용되는 상이한 디카르복실산은 정제된 테레프탈산, 이소프탈산, 아디프산 및 세바스산을 포함한다.     본 발명의 구현예들 중 하나에 따르면, 정제된 테레프탈산은 디카르복실산으로서 사용된다.     에스테르화 단계는 약 200 내지 300℃, 바람직하게는 220 내지 280℃ 및 매우 바람직하게는 240 내지 약 280℃ 범위의 온도에서 약 4.5 bar 이하의 압력 하에 약 1 내지 10 시간, 바람직하게는 1.5 내지 6 시간 및 매우 바람직하게는 2.0 내지 2.5 시간의 기간 동안 수행된다.     전형적으로, 디올-디카르복실산 쌍 중의 디올 및 디카르복실산의 몰비는 약 1.04 내지 약 1.45 범위에 있다.     중축합 방법 단계에 전형적으로 사용되는 촉매는 안티몬 화합물, 게르마늄 화합물, 티탄 화합물, 주석 화합물 및 알루미늄 화합물로 이루어진 군으로부터 선택되는 1 종 이상의 중축합 촉매를 포함한다.     Sb 함량은 300 ppm 이하, 바람직하게는 260 ppm 미만의 범위에 있을 수 있다.     Ge 함량은 150 ppm 이하, 바람직하게는 80 ppm 미만일 수 있다.     Ti 또는 Sn 또는 Al 함량은 200 ppm 이하일 수 있다.     최적의 결과를 얻기 위해 상기 촉매들의 조합을 사용하는 것이 항상 가능하다.'디올-디카르복실산' 경로가 사용되는 경우, 공단량체는 이소프탈산, 네오펜틸 글리콜, 펜타에리트리톨, 글리세롤, 아디프산, 2,6 나프탈렌 디카르복실레이트 (NDC), 2,6-나프탈렌 디카르복실산 (NDA) 으로 이루어진 군으로부터 선택된다.전형적으로, 중축합 반응은 약 270 내지 약 305℃, 바람직하게는 270 내지 약 290℃ 범위의 온도에서 10 mb 미만, 바람직하게는 2 mb 미만, 더욱 바람직하게는 1 mb 미만의 압력 하에 수행된다.디올-디카르복실산 경로가 이용되는 본 발명의 공정은 도 4 의 흐름도에 의해 묘사된다. 디올-디카르복실 에스테르 경로: [DMT]'디올-테레프탈레이트 에스테르' 경로의 경우, 디-메틸 테레프탈레이트, 테레프탈레이트 에스테르는 디올과 함께 폴리에스테르 형성 물질 중 하나이다.     디올 및 디메틸 테레프탈레이트의 몰비의 범위는 2 내지 약 2.25 이다.     에스테르-교환 반응이 수행되는 온도의 범위는 약 30 분 내지 3 시간 동안 140℃ 내지 약 270℃ 이고, 반응은 약 200 mbar 내지 약 1200 mbar, 바람직하게는 약 500 mbar 내지 약 1100 mbar 의 절대 압력 하에 수행된다.     에스테르-교환 반응에서 촉매로서, 아연 아세테이트 및 망간 아세테이트를 단독 또는 조합하여 사용한다.     '디올-디카르복실 에스테르' 경로가 이용되는 경우, 디메틸 이소프탈레이트가 공단량체로서 사용된다.  디올-디카르복실산 경로가 이용되는 본 발명의 공정은 도 5 의 흐름도에 의해 묘사된다. 상술된 바와 같이, 본 발명의 공정에 따르면, 예비중합체 형성 공정이 반응 혼합물에서 막 시작되려는 시간 동안 사슬 연장제를 반응기에 첨가한다.     상기 단계에서 사슬 연장제의 혼성을 보장하기 위해서, 반응 혼합물의 고유 점도가 설정값에 이르기 전에 반응기에서 혼성된다     상기 설정값은 전형적으로 0.2 미만, 바람직하게는 0.1 미만이다. 본 발명에 따르면, 디올은 모노에틸렌 글리콜, 디에틸렌 글리콜, 트리에틸렌 글리콜, 부탄디올, 프로판디올, 및 4000 g/mol 이하의 중량 평균 분자량을 갖는 폴리에틸렌 글리콜로 이루어진 군으로부터 선택되는 1 종 이상이고, 상기 혼합물 중의 폴리에틸렌 글리콜의 비율은 전체 혼합물의 질량에 대해 5 % 이하이다.  다른 구현예에 따르면 디올은 모노에틸렌 글리콜이다.전형적으로, 반응 혼합물의 질량에 대한 공단량체의 비율은 약 4 내지 약 20 %, 바람직하게는 약 6 내지 15 % 범위, 더욱 바람직하게는 약 8 내지 12 % 범위에 있다. 본 발명의 문맥에 있어서, '사슬 연장제' 는 2 개 이상의 관능기를 갖는 탄화수소 화합물을 의미한다. 본 발명에 따라 사용되는 중합체 반응성 사슬 연장제는 에폭시-관능성 (메트)아크릴산 유도체, 비관능성 스티렌 유도체 및/또는 비관능성 (메트)아크릴산 유도체의 반복 단위의 공중합체이다.     용어 (메트)아크릴산 유도체는 아크릴산 및 메타크릴산의 유리산, 에스테르 및 염을 포함한다.     전형적인 에스테르는 메틸, 에틸, 프로필, n-부틸, tert.-부틸, 펜틸, 2-에틸헥실 또는 헥실 에스테르이다.     전형적인 염은 각각의 산의 나트륨, 칼륨, 암모늄 또는 아연 염이다.용어 에폭시-관능성 (메트)아크릴산 유도체는 아크릴 및 메타크릴 산의 임의의 에폭시-기 함유 유도체를 포괄한다.     전형적으로 이는 각각의 산의 에폭시-기 함유 에스테르, 예컨대 글리시딜 아크릴레이트 및 글리시딜 메타크릴레이트이다.  비관능성 스티렌 유도체는 예를 들어, 스티렌, α-메틸스티렌 또는 도데실스티렌이다.전형적으로, 상기 공중합체는 글리시딜(메트)아크릴레이트, 스티렌, n-부틸아크릴레이트, 2-에틸헥실아크릴레이트 및 메틸메타크릴레이트와, 단량체 혼합물의 중량에 대해 5 중량% 초과의 글리시딜(메트)아크릴레이트의 공중합체이다.전형적으로, 사슬 연장제는 중합체 사슬 당 평균 2 개 이상의, 바람직하게는 3 개 이상의 에폭시기를 함유하는 1 종 이상의 공중합체이고, 수평균 분자량 Mn 은 1000 내지 10000 Dalton 범위에 있다.전형적으로, 사슬 연장제는 150 내지 700, 바람직하게는 180 내지 400, 및 매우 바람직하게는 200 내지 320 범위의 에폭시 당량을 갖는 1 종 이상의 공중합체이다.전형적으로, 사슬 연장제는 US 6,984694 에 정의된 바와 같이 에폭시 당량이 180 내지 약 2800 이고, 중량 평균 에폭시 관능기 값이 약 140 이하이며, 수평균 분자량 Mn 값이 10000 Dalton 미만, 바람직하게는 6000 Dalton 미만이다.상기 언급된 공중합체는 상업 품목이고, 예를 들어 BASF SE 사의 상표명 "Joncryl"(RTM), 특히 Joncryl ADR 4300, 4370, 4368, 4380 및 4385 및 BASF 사의 유사한 중합체 사슬 연장제이다.     이러한 제품, 제조법 및 일반적인 용도는 예를 들어 US 6,984,694 에 기술되어 있다.전형적으로, 사슬 연장제는 Joncryl ADR 4300, 4370, 4368, 4380, 및 4385 로 이루어진 군으로부터 선택되는 1 종 이상이다.     본 발명의 또 다른 구현예에 따르면, 중합체 사슬 연장제는 중량 평균 분자량 Mw 이 6800 이고 에폭시 당량이 285 g/mol 인 Joncryl ADR 4368 이다.본 발명의 코폴리에스테르 수지 조성물의 제조에 사용될 수 있는 다른 사슬 연장제는 비스옥사졸린, 페닐렌-비스-옥사졸린, 카르보닐 비스 (1-카프로락탐), 비스-무수물, 디에폭시드 비스페놀 A-글리시딜 에테르 등을 포함한다.사슬 연장제의 균일 분포를 보장하기 위해서, 바람직하게는 사슬 연장제는 분말 PET 및 분말 코-PET 로 이루어진 군으로부터 선택되는 담체 및 사슬 연장제를 포함하는 예비-혼합물의 형태로 충전된다.     전형적으로, 사슬 연장제의 비율은 반응 혼합물의 질량에 대해 약 0.05 내지 0.8 % 범위에 있다.본 발명의 공정에 사용되는 안정제는 카르복시 에틸 디메틸 포스페이트, 및 인산으로 이루어진 군으로부터 선택되는 1 종 이상의 지방족 포스페이트이다.전형적으로, 칼라 토너는 코발트 아세테이트 및 중합체 가용성 염료로 이루어진 군으로부터 선택되는 1 종 이상이다.     바람직하게는, 코발트 아세테이트는 착색제로서 사용된다.다른 첨가제인, 본 발명의 공정에 따라 사용되는 충격 개질제는 폴리에틸렌 글리콜 (PEG-400), 에틸렌 아크릴 에스테르 말레산 무수물 / 글리시딜 메타크릴레이트 (Lotader), 에틸렌 메틸 / 부틸 아크릴레이트 (Lotryl),　스티렌 에틸렌 부틸렌 블록 공중합체 (Krayton) 로 이루어진 군으로부터 선택되는 1 종 이상의 지방족 고급 사슬 디올이다.본 발명에 따른 공정은 상이한 등급의 본 발명의 코폴리에스테르 수지 조성물을 제조함으로써 용기의 상이한 크기 및 형체를 제조하기 위한 비용 대 성능비 균형을 달성하도록 제공한다.     상이한 등급의 압출가능한 코폴리에스테르 수지 조성물은 반응 혼합물에 첨가되는 사슬 연장제의 비율을 변화시킴으로써 제조된다.본 발명의 공정에 따라 제조되는 코폴리에스테르 수지의 아세트알데히드 (AA) 함량은 단계 e) 종결시 10 ppm 미만, 바람직하게는 5 ppm 미만, 매우 바람직하게는 3 미만 및 특히 바람직하게는 1 ppm 미만이다.     전형적으로, 비결정질 칩은 텀블 건조기, 로터리 결정화기 및 높은 rpm 교반형 반응기 (연동) 로 이루어진 군으로부터 선택되는 장비에서 결정화된다.본 발명에 따르면, 고체상태 중합은 배치식 반응기 및 연속식 반응기로 이루어진 군으로부터 선택되는 반응기에서 수행된다.본 발명의 제 2 양상에 따르면, 하기 단계를 포함하는, 재생된 PET 공급원료로부터의 압출-블로우-성형용 코-PET 수지의 제조 공정을 제공한다:- 세정된 PET 병을 플레이크로 전환시키고, 190℃ 내지 260℃ 의 온도의 반응기에서 3.5 bars 이하의 압력 하에 모노에틸렌 글리콜 (MEG) (플레이크 톤당 150 내지 350 kg) 을 이용하여 상기 플레이크를 글리콜화시켜 글리콜화된 생성물을 수득하는 단계;  - 공단량체, 및 충격 개질제, 산화방지제, 촉매 및 칼라 토너로 이루어진 군으로부터 선택된 1 종 이상의 첨가제를 상기 글리콜화된 생성물과, 연속교반 하에, 약 40 - 60 분의 기간 동안 약 240℃ 의 온도에서 혼합하여 반응 혼합물을 수득하는 단계; 상기 공단량체는 전형적으로 이소프탈산 (IPA) 임- 반응 혼합물의 고유 점도가 003c# 0.20, 바람직하게는 003c# 0.10 인 경우 사슬 연장제를 약 0.05 중량% 내지 약 2.0 중량%, 바람직하게는 약 0.05 중량% 내지 약 0.8 중량% 의 비율로 반응 혼합물에 하나 이상의 분량 또는 연속 방식에 의해 제어된 주입률로 충전시키는 단계;- 반응 혼합물을 중합시켜 비결정질 코폴리에스테르를 얻는 단계; 및- 비결정질 코폴리에스테르를 결정화하여 고체상태 중합하여 EBM 등급 PET 를 수득하는 단계.전형적으로, 재생된 PET 는 소비 후 재생된 PET 및 공업 후 재생된 PET 로 이루어진 군으로부터 선택되는 1 종 이상이다.본 발명에 따른 재생된 PET 공급원료로부터의 압출-블로우-성형용 코-PET 수지의 제조 공정에 사용되는 첨가제, 및 폴리에스테르 형성 물질로부터의 압출-블로우-성형용 코폴리에스테르 수지 조성물의 제조 과정을 위한 공정에 사용되는 첨가제 및 이의 각 비율 모두는, 후자 공정이 정제된 테레프탈산 (PTA) / 디메틸 테레프탈레이트 (DMT) 및 아연 아세테이트 및 망간 아세테이트 (촉매) 를 사용하지 않는 것을 제외하고는 동일하다.도 6 은 출발 물질로서 재생된 PET 공급원료를 이용하는 본 발명에 따른 공정의 흐름도 삽화를 제공한다. 본 발명의 구현예들 중 하나에 따르면, 사슬 연장제의 비율이 반응 혼합물의 질량에 대해 약 0.05 중량% 내지 약 2.0 중량%, 바람직하게는 약 0.05 중량% 내지 약 0.8 중량%, 더욱 바람직하게는 0.05 중량% 내지 0.4 중량% 이고, 수득되는 EBM-등급 코폴리에스테르 수지 조성물은 고유 점도가 약 0.80 내지 약 1.40 범위에 있으면서 무겔성 및 투명한, 코폴리에스테르 수지 조성물의 제조 공정을 제공한다.본 발명의 다른 양상에 따르면, 반응 혼합물의 고유 점도가 003c# 0.20, 바람직하게는 003c# 0.10 인 경우, 하나 이상의 분량 또는 연속 방식에 의해 제어된 주입률로 중합 전 첨가되는, 수지의 질량에 대해 약 0.05 % 내지 약 2.0 % 의 비율로 사슬 연장제를 포함하는, 약 0.70 내지 약 2.0 범위의 고유 점도를 갖는 압출-블로우-성형용 코폴리에스테르 수지 조성물이 있다. 전형적으로, 코폴리에스테르의 용융 강도는 260℃ 내지 275℃ 온도에서 약 0.05 N 내지 0.5 N, 바람직하게는 0.08 N 내지 0.25 N 범위에 있고, 인취기 속도는 약 20 m/분 내지 180 m/분, 바람직하게는 약 60 m/분 내지 160 m/분 범위에 있다.전형적으로, 압출-블로우-성형용 코폴리에스테르 수지 조성물은 헌터 L*a*b* 색 공간에 의해 분류된 바와 같은 L* 투과 값이 003e# 92.0 % 이고, a* 색 값이 -1.0±0.5 이고 b* 색 값이 0.3±0.5 인 것을 특징으로 한다.본 발명의 다른 양상에 따르면, 본 발명의 코폴리에스테르 수지 조성물로부터 형성된 일체형 중공 핸들을 임의로 갖는 압출-블로우-성형된 조형품을 제공한다.전형적으로, 조형품은 패리슨, 용기, 필름 및 튜브로 이루어진 군으로부터 선택되는 1 종 이상의 물품이다.전형적으로, 조형품의 부피는 약 20 ㎖ 내지 약 25 ℓ 범위에 있다.본 발명의 구현예들 중 하나에 따르면, 코폴리에스테르 수지 조성물로부터 형성되는 압출-블로우-성형된 조형품은 투명하다.본 발명의 EBM 등급 코폴리에스테르 조성물로부터 제조되는 조형품은 다양한 식료품 및 비식료품 물품의 포장용으로 유용하다. 출발 물질로서 '폴리에스테르-형성 물질' 을 사용하고 사슬 연장제의 비율이 0.1 내지 0.4 % 범위에 있는 본 발명의 공정에 따라 제조된, 본 발명의 압출-블로우-성형용 코폴리에스테르 수지 조성물의 다양한 특성들을 하기에 제공한다.     상기 조성물로부터 제조되는 조형품의 특성은 또한 하기 나타낸 표의 마지막 세로줄에 제공되어 있다.표: A본 발명의 생성물의 다양한 특징을 측정하는데 사용되는 절차 및 장비를 하기에 제공한다.A] 고유 점도의 측정1)  원리페놀/1.2 디클로로벤젠 용매의 혼합물에 중합체를 용해시켜서 흐름 시간을 우베로데 (Ubbelohde) 점도계에서 측정한다.상대 점도는 하기 식과 같이 중합체 용액의 흐름 시간 (t) 및 순수 용매의 흐름 시간 (to) 의 몫으로부터 수득된다:상대 점도는 빌 마이어 (Bill Meyer) 방정식을 통해 고유 점도와 연관된다:고유 점도는 용액 상대 점도의 자연 로그 대 용액 중의 중합체의 농도 'C' 의 비의 극한값 ('C' 는 '0' 으로 향함) 으로서 정의된다.이는 용매, 상대 점도가 측정되는 온도, 및 농도 'C' 에 따라 다르고, 농도 'C' 는 g/100 ㎖ 로 표시된다.상기 분석 방법에서, 용액 상대 점도는 농도 'C' = 0.5 내지 0.65 g/100 ㎖ 에서 측정된다.2)   장비/유리 제품· 점도계, 모세관 유형 (우베로데)· 점도계를 고정하기 위한 점도계 받침대· S.S. 커버가 있는 투시 욕조 서모스탯 · 온도계 0-50℃ - 0.1℃ 눈금· 자동 뷰렛-50 ㎖· 블록 가열기 /교반기· 마개 달린 삼각 플라스크-50 ㎖· 자석 교반 봉 (25 mm 길이)· 스톱 워치· 테플론 테이프3)  화학약품· 페놀 (AR 등급)· 1.2 디클로로벤젠 (AR 등급)· 클로로포름 (AR. 등급)4) 절차:4.1   페놀 0026# 1,2 디클로로벤젠 용액의 제조:4.1.1.  60℃ 의 오븐에서 완전히 균질화될 때까지 페놀을 가열한다.4.1.2. 510 ㎖ 의 1.2-디클로로벤젠을 1.0 kg 페놀 (3:2, 중량에 따름) 을       함유한 병에 첨가한다. 4.1.3. 용액을 호박색 스톡 유리 병에 채운다.4.1.4. 자동 뷰렛을 상기 스톡 병에 위치시키고 기포가 없게 한다. 4.1.5. 유리병을 실온에 보관한다.4.2. 점도계의 보정4.2.1. 서모스탯을 25℃ (±0.1℃) 온도에 설정한다.4.2.2. 적절히 세척되고 건조된 점도계에 제조된 용액을 충전 표시까지        채운다 (대략 17 ㎖).4.2.3. 1 분 후 페놀/1.2 디클로로벤젠 용액의 흐름 시간을 측정한다. 4.2.4. 5 회 측정하고, 이로부터 평균값을 측정한다. (to  시간)        각각 새로 제조한 페놀 /1.2 디클로로벤젠 용액의 "to" 시간을        측정한다.4.2.5. 점도계를 클로로포름으로 세정하고 오븐에서 150℃ 에서 30 분 동안       건조시킨다.4.2.6. 점도계의 "To" 시간은 80-120 초이어야 한다.4.3. 샘플 준비 :- 결정질 폴리에스테르 칩의 경우 프레스기를 사용하여 칩을 프레스한다.4.4. 측정4.4.1. 125-145 mg 의 중합체를 0.1 mg 의 정밀도로 칭량하여        50 ㎖ 마개 달린 삼각 플라스크에 넣는다.4.4.2. 자석 교반 봉 및 25 ㎖ 의 페놀/1.2 디클로로벤젠 용액을        자동 뷰렛을 사용하여 정확하게 첨가하고, 테플론 테이프를 사용하여       마개 달린 삼각 플라스크를 밀봉한다.4.4.3. 글리콜 욕조에서 샘플을 120℃ 에서 15 분 동안 교반하면서 용해하고       25℃ 에서 냉각시킨다.4.4.4. 점도계를 샘플 용액으로 헹군 다음 워터 제트 진공 펌프를 사용하여       용액을 빨아들인다. 4.4.5. 용액이 25℃ 가 되도록 한다.4.4.6. 샘플 용액을 건조된 점도계의 두 개의 표시 사이에 채운다.4.4.7. 중합체 용액의 흐름 시간을 측정한다.            3 회 측정한다 (0.2 초 이하의 편차)4.4.8. 3 회 측정의 평균값을 계산한다.5) 계산5.1. 상대 점도의 측정             삭제식중, t1 은 중합체 용액의 흐름 시간 (초) 를 의미하고,      t2 는 중합체 용액의 흐름 시간 (초) 를 의미한다.5.2. 인자 F인자 F 는 상대 점도 값이 있는 표로부터 입수할 수 있다.5.3. 고유 점도의 계산6)  정확도             :  ± 0.003 dl/gm 상대적B] 용융 흐름 지수의 측정:용융 흐름 지수 시험기 :- 제조사 :  International Equipments                         모델 번호 : KAYJAY AC	1.0	목적	    - PET 폴리에스테르 칩의 용융 흐름 지수를 측정하기 위해서.	2.0	범주 : PET 폴리에스테르 결정화된 칩에 적용가능하다. 	3.0	설명		열가소성 수지의 용융 흐름 지수 (MFI) 는 규정된 온도 및 압력           의 조건 하에 지정된 길이 및 보어 (bore) 직경의 다이로부터            압출된 샘플 용융물의 측정된 중량 흐름 속도이다.4.1 장비 / 유리 제품· 용융 흐름 지수 시험기 및 관련된 부속품· 균형 4.2   화학약품· MFI 가 측정될 열가소성 샘플· 자일렌 또는 테트라 히드로 나프탈렌.4.3	절차 4.3.1. MFI 시험기를 시작하고 MFI 가 측정될 온도를 설정한다.4.3.2. 시험기의 원하는 온도를 달성한 후, 5 내지 6 gm 의 펠렛 형태의       물질을 스푼에 담아, 물질 충전기를 사용하는 통의 상부에서부터       내부로 상기 물질을 천천히 공급하고, 이를 통 안에 적절히 몰아넣어       공기 트랩을 막는다.4.3.3. 물질이 매우 끈적이는 경우 깔때기를 사용하여 물질을 제대로       주입시켜 통 입구의 고착 또는 구속을 막는다.4.3.4. 통 내부 물질의 상부에 피스톤을 삽입한다. 4.3.5. 1 내지 3 분의 예열 시간이 완료된 직후 피스톤의 상부에 2.16 Kg 의       무게를 적용시킨다.4.3.6. 로우터 (rotor) 는 불량 절단된 것을 잡아낼 것이고 타이머는 "0" 에       서부터 즉각 시작하고, 시간을 설정한다 (요건에 따라 1 분).            지정된 시간 1 분 동안 절단된 것을 취한다.4.3.7. 각 시간에 따라 압출 수집된 물질을 칭량하고 하기 방정식에 따라       계산한다.4.3.8.  MFI = 10 W / T    gm / 10 분       [식 중,  W = 압출 중량 (gm)        T  = 절단 당 압출 시간4.4	   정확도: 5 % 상대적C] 헤이즈미터에 의한 헤이즈값의 측정 (네펠로 혼탁도계)제조사 :  Merck 모델 : Turbiquant : 1500 T1)  원리 :-페놀 및 1,2-디클로로벤젠 (0.5 중량%) 중의 폴리에스테르 용액의 혼탁도를 실험실 헤이즈 미터로 측정한다.     산란광의 광도를 포르마진 표준 용액과 비교한다.결과를 네펠로법 혼탁도 단위로 제공한다. (NTU)2)   장비/유리 제품:-·	네펠로 혼탁도계  (Turbiquant 1500 T)·	스톡 병 (2.5 ℓ) 을 갖는 계량 장치, 25 ㎖·	블록 가열기/교반기, 50 ㎖ 삼각 플라스크·	자석 교반 봉 (25 mm 길이)·	뚜껑이 달린 큐벳  직경: 25 mm, 부피 - 30.0 ㎖·	계량  플라스크,  50 ㎖, 100 ㎖, 200 ㎖, 1000 ㎖·	눈금 피펫 - 1.0 ㎖, 10.0 ㎖.·	분석 작업용 일반 장비3)  화학약품:-·	페놀 (AR), HPLC 물.·	1.2 디클로로벤젠 (AR), 히드라지늄 설페이트 p. a. ·	헥사메틸렌테트라민, 포르마진-표준-용액 1000 NTU, 10 NTU, 0026#       0.02 NTU. 4)   용액의 제조:-4.1. 페놀 및 1,2 DCB 용액의 제조	4.1.1.  건조 오븐에서 페놀이 완전히 균질해질 때까지 진탕하면서              60℃ 에서 가열한다. 	4.1.2.  510 ㎖ 의 1.2-디클로로벤젠을 1.0 kg 의 페놀 (3:2,              중량에 따름)을 함유한 병에 첨가한다. 	4.1.3. 용액을 스톡 병 (호박색) 에 채운다.4.2. 포르마진 일차 표준 용액의 제조	4.2.1. 5.0 gm 의 헥사메틸렌테트라민을 칭량하여             100 ㎖ 유리 비이커에 넣고, 비혼탁수에서 용해하여 비혼탁수를            사용하여 부피를 40 ㎖ 까지 채운다 (용액  A)	4.2.2. 0.5 gm 의 히드라지늄 설페이트를 칭량하여             100 ㎖ 유리 비이커에 넣고, 비혼탁수에서 용해하여 비혼탁수를             사용하여 부피를 40 ㎖ 까지 채운다 (용액  B)	4.2.3. 용액 A 및 B 를 100 ㎖ 용량 플라스크에 위치시키고,             조심스럽게 혼합하고 (플라스크를 앞뒤로 부드럽게 돌린다),             부피를 100 ㎖ 까지 채운다.	4.2.4. 24 시간 동안 25 ± 3℃ 에서 정치시킨다.	4.2.5. 상기 용액의 혼탁도는 4000 NTU 이다.4.3	희석액의 제조	4.3.1. 25 ㎖ 의 포르마진 스톡 용액 (4000 NTU) 을 100 ㎖ 용량 유리            플라스크에 첨가한다.     표시까지 비혼탁수로 용량을 채우고,            플라스크를 앞뒤로 부드럽게 흔들면서 혼합한다.            희석된 표준 용액의 혼탁도는 1000 NTU 이다.	상용 표준 용액은 혼탁도계의 보정을 위해 필요하다.     필요한      상용 표준은 하기 표에 따른 희석된 표준 용액 1000 NTU 으로부터      제조될 수 있다.	     0.02                     순수  LiChrosolv Water               필요한 NTU 표준                1000 NTU 용액 (㎖)                 10.                        1.0                 100                        10.0필요한 상용 표준은 하기 표에 따른 희석된 표준 용액 4000 NTU 로부터 제조될 수 있다:           필요한 NTU 표준                4000 NTU 스톡 용액 (㎖)               1000                             25.0	4.3.2. 필요한 양의 1000 NTU 희석 표준 용액을 각각             4000 NTU 스톡 용액을 100 ㎖ 용적 플라스크에 위치시키고,             표시된 부분까지 비혼탁수로 채우고 앞뒤로 부드럽게 흔들면서            혼합한다.     비교 샘플로서 다른 농도가 요구되는 경우,             스톡 용액의 물의 비를 각각 변경시킨다.NB:- 측정을 변조할 수 있는 기포의 형성을 막기 위해서, 플라스크를 진탕하지 않고 앞뒤로 흔드는 것이 중요하다.저장 :- 25 ± 3℃ 의 어두운 곳에 저장한다.     열 및 빛은 중합체 구조의 분해를 촉진하는 경향이 있다.     포르마진 중합체 가닥의 산화를 방지하기 위해서 상기 용액은 공기와의 접촉을 멀리해야 한다.5) 샘플 제조: SSP 의 경우, 액체 질소를 사용하여 칩을 분쇄한다 6) 절차:-설명서에 따라 기구를 초기 보정한다.6.1. 0.125 gm 의 중합체를 0.1 mg 의 정확도로 칭량하여 마개 달린      플라스크에 넣는다.6.2. 자석 교반 봉 및 25 ㎖ 의 페놀/1.2 디클로로벤젠 용액을 첨가한다.6.3. 샘플 용기를 120℃ 의 가열 블록에서 가열하고 15 분 내에 교반하면서      샘플을 용해한다.6.4. 용액을 (25℃ 에서) 냉각시킨다.6.5. 25 ㎖ 의 용액을 NTU 큐벳에 넣어 채운다.6.6. 샘플 큐벳을 기구에 넣고, 혼탁도를 측정한다.     결과는 화면상에 네펠로법 혼탁도 단위 (NTU) 로서 제공된다.6.7. 순수 용매의 혼탁도를 측정한다.     공시험은 0.2 내지 0.4 NTU 이다.6.8. 입자를 함유한 용매는 사용 전 여과되어야 한다.7)  계산 :-NTU  (샘플)   -   NTU  (bv)  =  NTU  (폴리에스테르)NTU :             네펠로법 혼탁도 단위샘플             페놀 / 1,2 디클로로벤젠 중의 폴리에스테르 용액.거듭 측정된 최저값은 샘플의 혼탁도를 제공한다.8) 정확도  :-  0.1 NTUD] 색 측정:a)  비결정질 칩1)  원리3자극 색차계는 적색, 녹색 및 청색 필터에 의해 각각 진행함으로써, 광전지를 사용하여 샘플의 색을 측정한다. 2) 장비/유리 제품· 유리 비이커· 더스터 · 3자극 색차계- Q-Colour-35.· 표준 플레이트 화이트 S.No.90001570 · 계량컵 (유리)3) 절차3.1. 측정 시작 1 시간 전에 기구 스위치를 켠다.3.2. 기구를 보정한다.  3.3. 대략 100 gm 의 PET 칩을 유리 플레이트에 놓는다.3.4. 이를 건조 오븐에 넣고 150℃ 에서 30 분 동안 건조시킨다.3.5. 칩을 실온으로 냉각시킨다.3.6. 결정화된 칩을 측정 용기에 위치시킨다.          용기의 아래쪽을 톡톡 두드리면서 가능한 빈 공간을 제거한다.3.7. PET 샘플을 함유한 측정 용기를 기구의 계량 장치에 위치시킨다.3.8. 기구의 설명서에 따라 색 값을 측정한다.3.9. 기구의 설명서에 따라 정확히 작업해야 한다.4) 평가 :-  헌터 L, a 및 b 가 모니터 화면에 나타난다.5) 정확도  :-  ± 0.1 % 절대적b) SSP 칩1) 원리3자극 색차계는 적색, 녹색 및 청색 필터에 의해 각각 진행함으로써, 광전지를 사용하여 샘플의 색을 측정한다. 2) 장비/유리 제품· 유리 비이커· 더스터 등.· 3자극 색차계-Q-Colour-35.· 표준 플레이트 화이트 S.No.90001570 · 유리 계량컵3) 절차3.1. 측정 시작 1 시간 전에 기구 스위치를 켠다.3.2. 기구를 보정한다. 3.3. 액체 질소를 이용하여 냉각시, 003c# 0.4 mm 의 체질 분급물      (sieve fraction) 을 적용함으로써 대략 50 gm 의 SSP 칩을      원심 분쇄기에서 분쇄한다.3.4. 칩 분말을 측정 용기에 채운다.     용기의 아래쪽을 톡톡 두드리면서 가능한 빈 공간을 제거한다.3.5. PET 샘플을 함유한 측정 용기를 기구의 계량 장치에 위치시킨다.3.6. 기구의 설명서에 따라 색 값을 측정한다.3.7. 기구의 설명서에 따라 정확히 작업해야 한다.4) 평가 :-헌터 L, a 및 b 가 모니터 화면에 나타난다.5) 정확도  :-  ± 0.1 % 절대적E] 아세트알데히드 (AA) 의 측정1)  원리폐쇄된 용기에서 PET 를 가열함으로써 아세트알데히드가 배출되고, 그 결과 헤드 스페이스 법의 분석에 따라 용기의 가스 부피에서 가스 크로마토그래프로 측정된다.2)  기구· FID 를 갖는 가스 크로마토그래프 (제조사 : Schimadzu Model - 14B),    컬럼-1.5 m, S.S., O.D-1/8"· 충진물 - Porapack Q, 80-100 메쉬, 헤드 스페이스 주입 시스템· 바늘이 있는 마이크로리터의 주사기 : 5 cm 길이, 10 ㎕ (용량)· 원심 분쇄기, RETSCH- ZM 1, 1 mm 의 체가 있음. · 기밀 주사기 (Gas Tight Syringe) - 5 ㎖, 실리콘 막 및     Al. 밀폐 뚜껑을 갖는 막이 있는 (Septum) 병, 30 ㎖ (용량).3)  시약· 아세트알데히드 (A.R.), 최고 순도의 질소 및 액체 질소 4) 시험 혼합물의 제조 4.1. 45 ㎖ 의 증류수를 막 뚜껑이 있는 50 ㎖ 용량 플라스크에 담는다.   4.2. 이 안에 분석적으로 정확하게 약 0.05 gm 의 순수 아세트알데히드를      칭량하여 넣는다 4.3. 용량 플라스크에 물을 표시된 부분까지 채추고, 잘 혼합한다.1 ㎕ 의 용액 =  1 ㎍m 의 아세트알데히드.5)  표준 보정 곡선의 준비5.1. 하기 G.C. 조건 하에 상기 제조한 혼합물 5 ㎖ 를 각각 샘플 루프를      통해 주입한다	G.C. 조건 :	컬럼     : 1.5 M, 스테인리스강, OD 1/8"	충진물   : Poropack Q. 80-100 메쉬	가스    :   캐리어 가스 N2  = 50 ㎖/분			연소 가스 H2    = 45 ㎖/분			공기            = 300 ㎖/분	온도  :  컬럼            = 150℃		: 검출기           = 220℃		: 샘플 루프        = 150℃	주입 부피     : 5 ㎖	증폭기 댐핑 : 11 C (높음)5.2. IU (적분기 유닛 [면적]) 에 대한 시험 농도 (㎍ AA) 의 그래프를      플롯하여, 기울기 (면적/농도) 를 계산한다.6)  아세트알데히드의 G.C. 에 의한 측정 절차6.1. 액체 질소로 냉각시, 원심 분쇄기에서 시험되고자 하는      10 gm 의 PET 칩을 분쇄한다.	분석을 위해 003c# 0.4 mm 체질 분급물을 사용한다.6.2. 2 gm 의 샘플을 칭량하여 액체 질소가 미리 흘러넘치는 바이알에      넣는다.6.3. 바이알을 밀봉한다.     상기 바이알을 가열 블록에 정치시키고,     150℃ 의 온도로 설정한다.6.4. 기구 취급 설명서의 절차의 적절한 단계를 갖는      헤드 스페이스 분석기를 시작한다.6.5. 90 분 후, 헤드 스페이스 분석기는 상술된 G.C. 조건 하에      샘플의 증기상의 방출 후 주입을 위해 자동으로 시작할 것이다.6.6. 작동 완료 후, 아세트알데히드의 피크는 자동으로 적분되고, 이의 면적 (적분기 유닛) 은 인쇄기의 도움으로 크로마토그램 상에 기록된다.7) 계산미공지된 샘플 판독을 위해, 크로마토그램의 IU 는 플롯의 ㎍ AA 를 선택하여 농도를 계산한다.8) 정확도 :-  ±0.1 ppm 상대적F] 로잔드 모세관 유동계를 이용한 용융 강도 및 신축성 특징1)	RH7, 로잔드 모세관 유동계, Malvern Instruments Limited2)	다이 형상: 길이: 20 mm, : 2.00 mm, 각: 180 (L/R =20) 3)	예열 시간: 3 분 (0.5 Mpa 까지 프레스한 후 2 분 예열,      0.5 Mpa 까지 프레스한 다음 1 분 예열)4)	전단율: 37.6 s-1 5)	피스톤 속도: 10 mm/분6)	인취기 최대 뽑힘 속도: 1000 m/분7)	인취기 시작 속도: 10 m/분8)	인취기 램프 기간: 10 분G] 결정도의 측정1)  원리비활성이면서 양호한 젖음액을 이용하는 밀도 구배 컬럼과 비교하여 부유법으로 중합체 칩의 밀도를 측정한다.상기 밀도 결과로부터, 문헌의 완전 결정질 폴리에틸렌 테레프탈레이트 및 완전 비결정질 폴리에틸렌 테레프탈레이트의 밀도값을 이용하여 결정도를 계산할 수 있다.2)   장비하기를 포함하는 밀도 측정을 위한 작업장소 : 눈금 계량 컬럼.투명 물질의 가열 욕조침지 서모스탯하기를 포함하는 충전 장치: 저장 플라스크, 자석 교반기, 전입관, 기포 계수기.밀도 범위가 1.33-1.45 g/㎤ 내에 있으면서 약 0.025 g/㎤ 차이가 각각 나는 보정된 밀도 유리 부유물 온도계 (0-50℃) 비중계, 측정 범위 1.300-1.360 g/㎤3)   화학약품n-헵탄 (AR.)4염화탄소 (AR)4)   측정 컬럼의 충전 및 보정4.1. 약 900 ㎖ 의 사염화탄소를 약 350 ㎖ 의 n-헵탄과 혼합하고, 비중계를      사용하여 그 혼합물을 약 1.330 g/㎤ 의 밀도로 조정한다.4.2. 혼합물을 플라스크 K1 로 옮긴다.4.3. 플라스크 K1 이 플라스크 K2 보다 약간 더 높이 위치되는지 확인한다. 4.4. K1 및 K2 에서의 연결부 V 위의 정수압이 거의 동일한 K2 에      사염화탄소를 그만큼 투입한다.4.5. 연결 마개 V 를 서서히 개봉하고, 액체 둘 모두가 정역학 평형에      있는지를 확인한다.     K1 에서 액체의 일부가 K2 로 부드럽게 흘러야     하고, 평형이 성립될 때까지 더 많은 사염화탄소 K2 를 투입한다.     그 반대의 경우, 두 개의 플라스크에서 정수압이 동일할 때까지      플라스크 K2 를 낮춘다.    (연결 마개 V 가 완전히 개봉되어 있고 두 개의 플라스크 간의 교환이      더 이상 없도록 조심해야 한다.)4.6. 전입관을 구배 컬럼에 삽입하여 상기 관의 하부 선단이 컬럼 바닥에서     약 5 mm 위에 유지시킨다.4.7. 플라스크 K1 의 밑에 설치된 자석 교반기의 스위치를 켜고,      액체가 잘 혼합되게 한다; 교반되는 원뿔형의 깊이가 약 15-20 mm 가      된다.4.8. 액체가 플라스크 K1 에 들어오도록 배출 마개 H 를 개봉하여,      충전 높이 cm 당 대략 2-3 분의 속도로 천천히 균일하게 구배컬럼으로      흐르게 한다.     (충전 작업 동안, K1 에서의 액체 밀도를 상승시키도록 사염화탄소를      K2 로부터 K1 으로 지속적으로 흘러보내고, 밀도가 더 높은 액체는      항상 구배관에서 새로운 낮은 층을 형성한다).4.9. 컬럼이 눈금 상부 표시 위까지 충전될 때 배출 마개 V 및 H 를      차단하고, 조심스럽게 전입관을 제거한다.4.10. 보정된 밀도 부유물을 첨가한다.4.11. 23 ± 0.1℃ 로 냉각시킨다.4.12. 부유물이 약 30 분 동안 침전되게 하고, 그의 위치를 판독한다      (상부 및 하부 림 (rim) 간의 평균값)4.13. 유리 부유물 밀도를 그 위치에 대해 그래프 용지에 플롯한다.       (얻은 값은 직선이어야 한다).5) 절차5.1. 측정되고자 하는 2-4 개의 샘플 칩을 구배 컬럼에 도입하여 경사지게     한다.5.2. 상응하는 침지 횟수의 완료시, 시차 없이 각 견본의 침지 수준을      판독하고 평균값을 측정한다.5.3. 보정 곡선으로부터, 각 견본의 밀도를 이의 침지 수준과 관련하여      판독한다.      (REFER 10-F-66)6) 계산:7) 정확도 :  2 % 상대적H] 중합체 사슬 연장제의 분자량 측정중합체 사슬 연장제의 분자량 분포를 가끔 크기 배재 크로마토그래피로 지칭되는 겔 침투 크로마토그래피 (GPC) 로 측정한다.     일반적인 절차 및 방법론은 ASTM D5296 - 05 에 기술되어 있으나, 상기 ASTM 방법은 오로지 폴리스티렌 중합체에 대해서만 유효하다.     우리의 경우, 중합체 사슬 연장제를 위한 용매는 THF 이고 GPC 컬럼은 두 개의 Polymer Labs Plgel 10 ㎛ 혼상식 300 * 7.5 mm 크기 배재 컬럼 + PLgel 10 ㎛ 가드 컬럼, 또는 다른 공급처의 동등한 컬럼이다.     온도 제어 굴절률 검출기를 이용하여 검출을 수행한다.분자량 계산시 분자량이 공지된 균일한 폴리스티렌 표준을 사용할 필요가 있다.     보정을 위한 폴리스티렌 중합체는 Polymer Labs 에서 제공된 폴리스티렌의 표준 용액이다 .기구의 보정 후, GPC 소프트웨어는 샘플의 수평균 분자량 및 중량 평균 분자량을 계산할 것이다. 중합체 사슬 당 에폭시 기의 수의 H2 측정.중합체 사슬 당 에폭시기의 수 및 사슬 연장제의 에폭시 당량은 US 6,984,694 에 따라 계산할 수 있다.본 발명은 하기 비제한적인 실시예에 의해 설명될 것이다.실시예실시예 1 수지 (표 1) 의 제조를 위해, 모노에틸렌 글리콜 (MEG) 및 정제된 테레프탈산 (PTA) 을 MEG: PTA:: 1.10: 1.25 의 몰비로 반응기에 충전하였다.     MEG 및 PTA 와 함께, 이소프탈산(IPA) (5 내지 12 중량%), 충격 개질제 (PEG-400, 300-1000 ppm 또는 적합한 비율의 임의의 다른 충격 개질제), 촉매 (Sb2O3 또는 Sb(AC)3, 100-200 ppm) 및 칼라 토너 (코발트 아세테이트 수소, 50-60 ppm) 를 또한 첨가하였다.     에스테르화를 240℃ 내지 260℃ 의 온도에서 4.5 bar 이하의 압력 하에 2.0 내지 2.5 시간 동안 수행하였다.     점진적인 도입을 위해 제어된 주입률로 사슬 연장제 BASF's Joncryl ADR 4368 S, 0.2 중량% 를 연속적으로 충전시켰다.     양호한 분포를 가능하게 하기 위해서, 사슬 연장제를 이소프탈산 함량이 15 중량% 이하인 PET 분말 또는 코-PET 분말에 혼합하고, 계량 스크류를 통해 반응기에 투입하였다.     에스테르화 종결시, 안정제 (H3PO4 또는 테트라에틸렌펜타민, 150 ppm) 을 첨가하였다.     후속적으로, 온도 286℃ 에서 0.2 mb 미만의 압력 하에 중축합을 수행하였다.비결정질 칩 (0.630 의 I.V.) (페놀/1,2-디클로로벤젠의 혼합물을 사용하여 우베로데 점도계로 용융 점도를 확인하였다) 을 측정하고, 후속적으로 배치 SSP 에서 가공하였다.     제 1 결정화를 130℃ 의 온도 범위에서 수행한 다음 0.80 내지 1.40 의 최종 I.V 가 달성될 때까지 SSP 를 190℃ - 215℃ 의 온도 범위 (표 2) 에서 수행하였다. 표 1: 파일럿 중합용융상 파일럿 중합: 5 kg 배치 크기용융상 파일럿 중합: 50 kg 배치 크기본 발명에 따라 제조된 중합체의 색상 및 선명도가 ISBM 에 대해 이용가능한 최고의 병 등급 중합체나 다름없음을 밝혀내었다.표 2: 파일럿 고체상태 중합파일럿 배치 SSP: 25 kg 배치 크기파일럿 배치 SSP: 350 kg 배치 크기본 발명에 따라 제조된 코폴리에스테르 수지 조성물의 색상 및 선명도가 ISBM 적용을 위한 이용가능한 최고의 병 등급 칩이나 다름없음을 밝혀내었다.     또한, 최종 중합체는 무겔성임을 밝혀내었다. 실시예 2: 시험예상이한 샘플의 특징 (a) 본 발명 및 종래 기술의 샘플의 용융 강도 대 신축성의 비교:용융상 중축합 동안 중합체 반응성 사슬 연장제 (Joncryl Chain Extender) 의 첨가 속도를 변경할 뿐 아니라 SSP (고체상태 중합) 의 기간을 변경함으로써 상이한 샘플을 제조하였다.상이한 샘플에 대한 특징화는 신축성과 연관된 용융 강도에 기초하여 수행하였다 (인취기 속도/ 차단 속도) (도 1).     본 발명에 따라 제조된 상이한 샘플의 데이터 (표 3) 를 EBM 등급 PP 및 ISBM 등급 PET (시판중임) 의 데이터 (표 4)와 비교하였다.데이터는, 명확히 비교될 경우, 본 발명의 EBM 등급 PET (샘플 번호 11, 12, 13, 35 및 37) 이 ISBM 등급 PET (PET CB602) 및 EBM 등급 PP (R520Y) 둘과 비교했을 때 더 높은 용융 강도를 갖는 것을 나타낸다.(b) 본 발명 및 종래 기술의 샘플들의 전단 점도 대 전단율의 비교:이러한 상이한 샘플의 특징화는 상이한 전단율 하의 전단 점도에 기초하여 수행하였다.     본 발명에 따른 상이한 샘플의 전단 점도 대 전단율을 나타내는 그래프는 EBM 등급 PP (T300) 를 사용하여 준비하였다 (도 2).상기 결과로부터, 품질 변수가 향상된 PET 병은 본 발명의 코폴리에스테르를 사용하여 EBM 기술을 통해 제조될 수 있음을 명확히 나타났다. 표 3: 본 발명 EBM 등급 PET (샘플 번호 11, 12, 13, 35 및 37)인취기 힘 (N) 대 인취기 속도 (m/분)표 4: 종래 기술 (C0·PP R520Y (SK) 및 미가공 (Virgin) PET (CB602))인취기 힘 (N) 대 인취기 속도 (m/분)실시예 3: 실시예 1 에 사용된 바와 동일한 절차를 사용하였다.     0.10 %, 0.20 %　및 0.30 % 추가의 중합체 반응성 사슬 연장제, Joncryl ADR 4368 및 ADR 4300 과 함께 50 kg 배치 크기 파일럿 플랜트에서 여러 시험을 수행하였다.     사슬 연장제를 에스테르화 동안, 에스테르화 및 예비중합 동안 첨가하였다.     비결정질 수지 I.V 는 0.640 내지 0.650 범위에 있었다.     수지를 배치 SSP 에서 가공하여 최종 필요한 I.V 1.10 내지 1.20 을 얻었다.     우베로데 점도계 (페놀/1,2-디클로로벤젠의 혼합물을 사용함) 에 의해 용융 점도를 확인하고, 또한 용융 흐름 점도 (MFI) 를 점검하여 높은 용융 강도를 확인하였다.     모든 배치의 색상은 비결정질 및 SSP 단계에서 및 또한 I.V 용매 중의 샘플의 용해 동안 양호했다.     겔 입자의 존재는 검출되지 않았다.     수지 샘플을 또한 레오텐스 (Rheotens) 에서 점검하여 중합체에 대한 용융물 특징을 재구축하고 압출 블로우 성형 적용에 적합한 것임을 밝혀내었다.실시예 4: DMT 경로모노에틸렌 글리콜 (MEG) 및 디메틸 테레프탈레이트 (DMT) 를 51.2 kg 의 배치 크기에 대해 각각 33 kg 및 46.6 kg 의 양으로 반응기에 충전하였다.     사용된 디메틸 테레프탈레이트는 플레이크 형태였다.     교반 및 가열을 시작한 후, 4.6 kg 디메틸 이소프탈레이트를 충전하였다.     처음에 가열 속도를 조절하여 반응기에서 140℃ 온도가 되게 하였다.     140℃ 에 도달한 후, 망간 아세테이트 촉매 용액 (500 ㎖ 에틸렌 글리콜 중의 23 gm) 을 반응기에 첨가하였다.     촉매를 첨가한 후, 응축기를 통하여 충전된 컬럼을 통해 증류되는 메탄올을 사용하여 에스테르-교환 반응을 시작하였다.     컬럼 상부 온도를 75℃ 에 유지시켜 MEG 의 손실을 막았다.     생성물 온도 조절기 설정값을 점차적으로 서서히 150 분 이내에 140℃ 에서 230℃ 까지 증가시켰다.     상기 에스테르-교환 반응 동안, Joncryl사슬 연장제 ADR 4368 을 3등분으로 첨가하였다.     첨가된 사슬 연장제의 전체량은 0.04 kg 이었다.     에스테르-교환 반응을 대기압에서 수행하였다.     그러나, 메탄올 발생으로 인해 반응기 압력을 50 내지 80 mb 에 유지시켰다.생성물이 양호한 품질을 갖고 겔 형성이 실험실에서 나타나지 않았음을 색상 및 MFI 를 통해 나타났다.220℃ 배치 온도에서 150 분의 전체 에스테르-교환 시간 동안, 환류를 폐쇄시키고, 생성물 가열을 지속하여 과량을 글리콜을 증류시켰다.     230℃ 에서, 인산을 안정제로서, Mn 을 중화물로서 첨가하였다.     약 20 ppm Co (200 ㎖ MEG 중의 85 gm 코발트 아세테이트 (수화)) 를 우선 첨가하였다.     10 분 후, 필요한 용량의 인산 (100 ㎖ MEG 로 희석된 21 gm) 을 반응기에 첨가하였다.     초과의 MEG 증류를 260℃ 의 배치 온도에서 완료하고, 에스테르-교환 완료 25 분 후, 240 ppm Sb 및 20 ppm Ge 촉매를 반응기에 첨가하고, 10 분 후, 배치를 온도 290℃ 에서 0.5 mb 압력 하에 중축합이 수행되는 중합 반응기로 옮겼다.배치를 I.V. 0.650 에서 종료하였다.     비결정질 칩을 텀블 배치 드라이기에서 140℃ 에서 2 시간 동안 결정화되고, 후에 I.V. 를 225℃ 의 온도에서 1.150 으로 상승되었다.실시예 5 : 소비 후 PET 병 플레이크 경로 :10 kg 모노에틸렌 글리콜 (MEG) 를 에스테르화 반응기에 충전시켰다.     교반 및 가열을 시작하였다.     180℃ 온도에 도달한 후, 38 kg 세정된 플레이크 (임의의 불순물이 없음) 를 30 분 기간 동안 서서히 충전시켰다.     PET 플레이크의 충전을 완료한 후, 질소를 사용하여 반응기를 4.5 bar 절대 압력으로 가압하였다.     반응기 온도를 240℃ 로 증가시키고, 글리콜화를 40 분 동안 지속하였다.     그리고 나서 2.4 kg 이소프탈산 (IPA) 및 1.6 gm GeO2 촉매를 반응기에 첨가하였다.     이소프탈산 (IPA) 의 반응을 위해 40 분 시간을 보내고, 부산물로서 물을 증류제거하였다.     상기 40 동안, 0.08 kg 의 사슬 연장제를 3 등분으로 하여 반응기에 첨가하였다. 이소프탈산의 반응을 완료한 후, 배치를 중축합 반응기에 옮겼다.     중축합 반응기를 0.5 mb 의 압력으로 서서히 비우고, 반응기 온도를 290℃ 로 증가시켰다.     중축합 반응을 반응기 교반기 전력 소비에 근거하여 모니터하고, 반응을 종결시켜 0.620 의 I.V 을 얻었다.     중합체를 비결정질 칩으로 압출하였다. 후속적으로, 비결정질 PET 칩을 배치 SSP 로 140℃ 의 온도에서 결정화되고, 최종 I.V 가 1.20 로 상승되었다.비교예 1: 첨가제가 없는 통상적인 PET 중합체의 제조: 공시험 PET 폴리에스테르 상기 실험은 파일럿 플랜트에서 임의의 첨가제의 사용 없이 수행하였다.     처음에, 원료로서 PTA 0026# MEG 를 사용하여 비결정질 PET 수지를 제조하였다.     안티몬 트리아세테이트 촉매를 200 ppm 안티몬으로 첨가하고 게르마늄 이산화물 촉매를 40 ppm 게르마늄으로 첨가하였다.     코발트 아세테이트를 칼라 토너로서 40 ppm 코발트로 첨가하였다.     MEG 대 PTA 의 몰비를 1.125 에 유지시켰다.     에스테르화 반응을 250℃ 의 온도에서 3.0 bar 압력 하에 약 2.5 시간 동안 수행하였고, 에스테르화의 완료 후 이는 부산물로서 공정 용수의 완전한 발생에 의해 명백하다.     아인산 안정제를 40 ppm 인으로 첨가하고, 중축합이 290℃ 의 온도에서 0.2 mb 압력 하에 수행되는 중합 반응기로 배치를 옮겼다.     교반기 전력 소모의 증가에 의해 중축합 속도를 모니터하고, 미리 결정된 값의 교반기 전력 소모에서 배치를 종결하여 원하는 고유 점도 (I.V) 0.650 을 얻었다.     후속적으로 배치가 압출되어 I.V 0.650 의 비결정질 과립이 만들어졌다.　그리하여 생성된 비결정질 수지를 배치 SSP 유닛 (텀블 건조기) 에 넣고 130℃ 의 온도에서 결정화된 다음, 온도를 220℃ 까지 점차 증가시켜 0.5 mb 미만의 압력 하에 고체 상태의 중합을 가능하게 하였다.     일정 간격으로 샘플을 얻고, 필요한 I.V 1.20 을 얻기 위해서 SSP 의 속도를 모니터하고, 상기 I.V 에서, 배치를 냉각시키고 질소를 도입함으로써 진공을 중단시키고 최종 SSP 생성물을 회수하였다.상기 SSP 샘플의 용융 강도는 레오텐스에서 확인하였고, 불량함을 발견하였다.     이러한 수지는 불량한 용융 강도 때문에 EBM 기기에서 사용될 수 없다.     또한 색상 (b*) 은 누르스름해져서 이는 또한 병 적용에 부적합한 수지를 만들게 된다.     더 높은 용융 강도, 즉 더 높은 I.V 의 경우, SSP 를 더 지속한다면 색상은 더욱 악화될 수 있다.비교예 2: (US 5,523,135 의 방법에 따름)첨가제 (사슬 연장제, 공단량체) 의 화합에 의한 코폴리에스테르의 제조8.5 % IPA 를 포함하는 비결정질 코-PET 칩과 함께 사슬 연장제를 화합시켰다.     사슬 연장제 (Joncryl ADR 4368) 함량은 최종 중합체 중의 0.3 % 내지 0.5 % 였다.     화합 후, 색 값은 저하되고, I.V 의 유의한 증가 또는 MFI 의 유의한 감소가 없음을 주목하였다.상기 화합된 칩을 배치 SSP 유닛에서 추가로 가공하고 그 결과 생성된 수지의 I.V. 가 0.90 임을 발견하였다.     겔 입자의 존재를 또한 주목하였다.     게다가, 색 값의 추가 저하가 있었다.     따라서, 상기 화합 공정을 따라함으로써 균일한 생성물 품질을 얻는 것이 불가능하다는 것을 발견하였다.     또한, 중합 공정 후 코폴리에스테르와 함께 첨가제를 화합함으로써, EBM 적용에 필요한 용융 강도를 수득하는 것이 불가능하였다.2A) 0.3 % 사슬 연장제를 이용함2B) 0.5 % 사슬 연장제(Joncryl ADR 4368) 를 이용함겔 형성이 비결정질 수지에서 관찰된 이후 SSP 를 중단하였다. 본 발명의 기술적 발전: 본 발명의 코폴리에스테르로부터 형성된 병 및 용기는 고선명도 및 양호한 광택을 갖고, 상기 용기의 색 값 및 선명도는 적어도 ISBM 에 의한 병 등급 PET 로부터 제조된 양호한 색상의 투명 용기만큼 양호하다. 본 발명에 따른 결정화된 코폴리에스테르 수지는 건조 공정 직후 가공될 준비가 되어 있다.     중합체 칩은 제습 공기를 사용하여 온도 160℃ - 175℃ 에서 통상적인 호퍼 드라이기에 의해 건조될 수 있다.     병 제조 마지막에 배합 또는 화합의 필요성이 없다. 본 발명에 따른 코폴리에스테르 수지 조성물은 용융상 중합 및 고체상태 중합에서 더 빠른 반응속도 때문에 더 빠른 공정의 장점을 제공한다.본 발명의 코폴리에스테르 수지 조성물은 내장된 핸들의 유무에 따른 다양한 설계, 형상 및 용량의 매우 양호한 색상 및 선명도의 중공 용기, 패리슨을 제조하기 위한 EBM 적용에 적합하다. 다양한 물리적 변수, 치수 또는 양에 대해 언급된 수치는 오로지 근사치이며, 상기 변수, 치수 또는 양에 대해 할당된 수치보다 더 높은/낮은 값이, 그 반대를 보여주는 특정한 설명에서 언급되지 않는다면, 본 발명의 범주에 속하는 것으로 여겨진다.바람직한 구현예의 특유의 특색을 꽤 강조 하면서, 많은 추가적인 특색이 부가될 수 있고, 많은 변화가 본 발명의 원리를 일탈하지 않는 바람직한 구현예에서 일어날 수 있음은 당연하다.     본 발명의 바람직한 구현예에서의 상기 및 다른 변화는 본원의 개시물의 당업자에게는 명백할 것이고, 이에 의해 상기 서술된 문제가 제한됨 없이 단지 본 발명의 실례로서 설명되는 것임을 명백히 이해된다. 